Brevet FR2549414A1 — publié le 19850125

PRDCEDE ET DISPOSITIF DE FABRICATION DE FILMS, FEUTTESW, OU RUBANS TRANSPARENTS ENS MATIERE PLASTIQUE La présente invention se rapporte à la fabrication de films, de feuilles, ou de rubans transparents en matière plastique, et notamment, à un procdé dans lequel la matière plastique est amenée, par 15 coulée alors qu'elle se trouve sous la forme d'une solution, d'un matériau fondu ou d'un mélange réactionnel se prêtant à la coulée sur un support de coulée en mouvement continu relatif par rapport à la coulée sur lequel la couche déposée durcit et o après durcissement, le film, la feuille ou le ruban formé est détaché du support de coulée. Au cours de la fabrication, par un procd' de coulée, de couches transparentes en matière plastique possédant de très bonnes propriétés optiques, la qualité de la surface du support de coulée est d'une importance déterminante pour la qualité optique des couches. Jusqu'à présent, pour obtenir les propriétés optiques soubaitées, il 25 s'est révélé nécessaire d'utiliser comme support de coulée des surfaces de verre planes possédant la qualité de surface désirée On connait, par exelple par la publication de brevet allemand DE-OS 27 26 159 un proc"d dans lequel le support de coulée est une bande continue de plaques de verre juxtaposées les unes aux autres On connait également, 30 par le brevet allemand DE-PS 24 22 543, un procèdé dans lequel le support de coulée est un ruban de verre continu que l'on utilise directement à la sortie de sa ligne de fabrication. Ces procédés connus procurent des résultats satisfaisants quant aux qualités optiques des couches obtenues Toutefois, ils pré35 sentent également un certain nombre d'inconvénients Ainsi, dans le cas o le support de coulée est une bande forméne de plaques de verre juxtaposées les unes aux autres, on ne peut utiliser les parties des couches qui se sont formées au-dessus des jonctions entre les plaques Dans le cas de l'utilisation d'un ruban de verre continu, étant donnée la tail- le des unités de fabrication actuelles pour le verre, on ne dispose pas toujours de possibilités suffisantes d'amrnagement. L'invention obvie aux inconvénients cités Elle a pour objet la fabrication de feuilles, films ou rubans de matière plastique possé5 dant de très bonnes propriétés optiques, par un procédé de coulée qui ne requière pas l'utilisation d'un support de coulée possédant une surface parfaitement lisse, c'est-à-dire exempte de tous les défauts qui pourraient nuire aux qualités optiques des couches. A cet effet, l'invention propose un proc Mé dans lequel on 10 fabrique une feuille à au mooins deux couches, par coulée sur un support de coulée en dkplacement relatif par rapport à la ooulée, d'une solution, d'un mat&riau fondu ou d'un nrlange réactionnel afin de former au tooins une première couche qui, après durcissement, par polynérisation ou évaporation de solvant par exemple, est d 6 tachèe du support 15 de coulée, retournée, et par coulée sur la face de cette preuière couche, qui initialement se trouvait au contact du support de coulée, d'une solution, d'un mat&riau fondu ou d'un mxlange réactionnel afin de former une deuxième couche présentant des propriétas optiques yquivalentes à celle de la premiire couche Le terme "retournée" signifie se20 lon l'invention que la face de la première couche initialement orientée vers le bas, donc du coté oppos 6 à la coulée, est orientée vers le haut pour recevoir l'autre couche. Il est en effet remarquable, et mis à profit par l'invention, que la face libre d'une couche fabriquée par un pro" de coule se présente en toutes circonstances sous la forme d'une surface plane avec d'excellentes proprikt 6 S optiques, Même lorsque le support de coulée ne possède pas lesdites propriétés optiques à un degré aussi élevé. L'invention permet donc l'obtention d'une feuille ayant au moins deux couches, et dont aucune des deux faces externes, avant la consolidation des 30 couches ayant donné lieu à la formation de ces faces, ne s'est trouvée en contact direct avec le support de coulée Ainsi, l'impression irkvitable, sur la face de la couche en formation qui se trouve en contact avec le support de coulée, de défauts de surface indesirables dudit suçport de coulée, devient secondaire: en effet, à la suite du retour35 nement de la première couche, la face considkrke constitue une face interne recouverte par une deuxième couche, également coulée, de l'ensemble de couches finalement fabriqué. Sous un des aspects de l'invention, la première couche est placée aprks retournement pour recevoir la coul)e suivante sur un sup- 25494 14 port du même type que celui sur lequel elle a été formée au préalable. Dans une variante, la prnemière couche est placée après retournement pour recevoir la coulée suivante sur un support d'un type différent du support de coul&e sur lequel elle a été formée au préala5 ble. Le procédé objet de l'invention peut s'appliquer à la fabrication d'une feuille à deux couches de même nature En particulier, les deux couches peuvent être obtenues à partir d'un mnme mélange réactionnel se prêtant à la coulée et comprenant les constituants nécessaires à 10 l'obtention d'un polyuréthane aliphatique thermodurcissable, c'est-àdire entièrement réticulé Les composants polyols et isocyanates nécessaires sont tels que l'un au moins des deux types de composants possède une fonctionnalité de 3 En tant que composant isocyanate, on peut utiliser: des isocyanates bifonctionnels comme l'hexam'thylènediisocyana15 te, le triméthylhexamnthylénediisocyanate, le 4,4 'méthylènecyclohexyldiisocyanate, l'isophoronediisocyanate ou leurs biurets, isocyanurates et composés analogues tri ou plurifonctionnels, de même que des polyols plurifonctionnels, c'est à dire ramifiés, par exemple des polyesters ou polyéthers tels qu'ils sont obtenus par réaction d'alcools 20 plurifonctionnels tels que le glyc&rol, le triméthylolpropane, l'hexanetriol, le pentaërytbritol, le sorbitol, etc avec des acides dicarboxyliques aliphatiques, comme l'acide adipique, ou avec des éthers cycliques ccmme l'oxyde d'éthylène, l'oxyde de prcpylène ou le tétrah Lydrofurane Les poids moléculaires des polyols ramifies doivent être de 25 250 à 4000 et sont de préférence de 450 à 2000 Une telle feuille sert notamment de revêtement de pare-brise d'automobile grace à ses propriétés hautement élastiques lui conférant des propriétés d'antilacération et d'autocicatrisation. Suivant une variante, le procd' s'applique à la fabrication 30 d'une feuille à deux couches de nature différente, mais présentant des propriétés optiques équivalentes. En particulier, la première couche d'une épaisseur par exemple comprise entre 0,2 et 0,3 un et de préférence entre 0,4 et 0,6 m peut être obtenue à partir d'un melange reactionnel se prêtant à la 35 coulée et destiné à l'obtention d'un polyuréthane aliphatique thermndurcissable, comme défini préc&demmnent, et la deuxifme couche, d'une épaisseur par exemple comprise entre 0,01 et 0,8 mm à partir d'une solution, d'une composition fondue ou d'un m'lange réactionnel pour l'obtention d'un polyuréthane thermoplastique essentiellement linéaire et ayant des propriétés d'adhésion Les composants de départ pour le polyuréthane thermoplastique peuvent être: des polyols linéaires comme des polyesters d'acide adipique ayant un poids moléculaire de 500 à 4000 et de préférence de 1000 à 2000, obtenus par exemple à partir de 5 1,2-prcpanediol, 1,4-butanediol, 1,3dinéthylpropanediol, 1,6-hexanediol, ou des m'langes de tels polyesters linéaires ayant un poids moléculaire également coepris entre 500 et 4000 et de préférence entre 1000 et 2000, obtenus à partir d'oxyde d'éthylène, d'oxyde de propylène ou de têtrahydrofurane; et des isocyanates comme l'hexamnéthylènediisocya10 nate, le triméthylhexaméthylènediisocyanate, le mn-xylylènediisocyanate, le 4,4 '-iméthylènebis (cyclohexylisocyanate), l'isophoronediisocyanate ou leurs dérivés linéaires. Une telle feuille est destinée notantment à être déposée sur un support rigide transparent en verre de silicate, afin de constituer 15 un vitrage feuilleté notanmment de pare-brise d'automobile. Suivant une autre variante, la première couche est toujours une couche d'un polyuréthane aliphatique thermodurcissable et la deuxième couche est un polyuréthane légèrement réticulé, obtenu par coulée réactive à température élevée, de l'ordre de 100 à 140 "C, à par20 tir d'un mélange de composants polyols et isocyanates exclusivement difonctionnels ou présentant une faible quantité de l'un ou l'autre de ces composants sous forme trifonctionnelle. En particulier, le mélange réactionnel comprend un cooposant isocyanate d'une viscosité inférieure à 5000 centipoises à 40 C et un 25 composant polyol, le composant isocyanate comprenant au moins un diisocyanate aliphatique ou cycloaliphatique ou un prépolymère d'isocyanate, le composant polyol comprenant au moins un polyol long difonctionnel de masse moléculaire comprise entre 500 et 4000 et au moins un diol court en tant qu'agent d'allongement de chaine. Le procèdé peut également s'appliquer à une feuille à plus de deux couches lorsqu'on souhaite obtenir une feuille multicouches avec de bonnes propriétés optiques, étant entendu qu'aucune des deux faces de la feuille obtenue n'a étk placée au contact du support de coulée au cours de leur formation. L'invention concerne également un dispositif pour la mise en oeuvre du procèd. Le dispositif selon l'invention comprend un support de coulée pour la formation de la première couche, des ooyens d'extraction et de retournement de la couche formée, un support pour la couche retournée, des moyens pour l'apport de la matière à couler disposés au dessus du support de coulée et du support de la couche retournée, au moins dans leur zone amont, et des moyens pour le durcissement des couches notamment par polymérisation et/ou évaporation de solvant. Le support de coulée pour la formation de la première couche peut être une bande sans fin horizontale, un tambour de grand diamètre, en particulier dans le cas ou la matière coulée durcit rapidement Le support de coulée est en un matériau autorisant la coulée par exemple un métal tel de l'acier inoxydable Le cas échéant il 10 est revêtu d'un agent de séparation facilitant l'extraction de la couche formée. Le support pour la couche retournée peut être du même type, savoir une bande sans fin horizontale, un tamibour de grand diamètre ou d'un type différent tel un coussin d'air. Dans une réalisation préférée du dispositif, le support de coulée et le support pour la couche retournée sont formés de deux bandes métalliques sans fin horizontales, avantageusement disposées l'une en dessous de l'autre, éventuellement recouvertes d'une couche d'un agent de séparation par exemple une feuille de papier silicone. D'autres avantages et caractéristiques de l'invention apparaitront dans la description suivante d'un exemple de réalisation du dispositif en relation avec la figure 1. Le dispositif de la figure 1 peut être utilisé pour la fabrication d'une feuille continue de matière plastique à deux couches, par 25 exemple une couche de polyuréthane thermodurcissable présentant des propriétés d'antilacération et d'autocicatrisation obtenue par coulée réactive d'un oeposant polyol et d'un composant isocyanate et une couche de polyuréthane présentant des propriétés d'adhésion, notamment un polyuréthane thermoplastique obtenu par coulée d'une solution. 30 L'application qui est faite de ce type de feuille lui inmpose de posséder d'excellentes propriétés optiques De même que le support rigide auquel elle est destinée, elle doit garantir une transparence sans défaut, et doit par conséquent être totalement exempte de stries ou de toutes espèces d'irregularités de surface. Ce dispositif peut également être utilisé pour la fabrication d'une feuille à deux couches, une couche de polyuréthane thermodurcissable présentant des propriétés d'autocicatrisation et d'antilacération et une couche de polyuréthane présentant des propriétés d'absorbeur d'é nergie. Les longueurs des différentes parties qui le constituent et sur lesquelles on effectue les coulées successives ainsi que les caractéristiques des éléments chauffants sont adaptés aux caractéristiques de durcissement par polymérisation ou évaporation de solvant des cou5 ches à former. Le dispositif comprend deux zones de coulée, de structure sensiblement identique, et disposées l'une au-dessus de l'autre perpendiculairement a un cadre 1 commuan. La première zone de coulée comprend une tête de coulée 2, par 10 exemple une tête de coulée à râcle cone décrite dans la publication de brevet français 2 347 170, à l'aide de laquelle on dépose sur un support de coulée plan la masse se prêtant à la coulée pour la formation de la première couche On amine la masse à la tête de coulée par un conduit 3 On dépose sur le support, grâce à la tête de coulée, une 15 couche 4 d'épaisseur hbmogène Le support de coulée est constitué d'un ruban d'acier inoxydable flexible et sans fin, dont la surface est polie Ce ruban 6 se déplace grâce aux deux rouleaux de guidage 7 et 8 dont un au moins est entrainé, de sorte que ce ruban d'acier servant de support de coulée se déplace à vitesse constante dans le sens de la 20 flèche F Il glisse, dans la zone de coulée, c'est-à-dire la partie supérieure du ruban sur une base plane 9 qui sert d'appui et assure que sur toute la zone de coulée le ruban d'acier conserve sa planéité. Au-dessus du ruban d'acier, et à la suite de la tête de coulée dans le sens du déplacement du ruban, se trouve un bâti 12, dans 25 lequel on dispose des éléments chauffants 13 permettant de chauffer la couche 4 à la température souhaitée nécessaire au durcissement par exemple par une polymérisation suffisante de ladite couche pour pouvoir, ultérieurement, la détacher du ruban d'acier. Au niveau ai le ruban d'acier 6 atteint le rouleau 8 et ren30 verse le sens de son déplacement, la couche 4 durcie (désignée par 4 ' sur la figure) est détachée du ruban d'acier et est alors transportée verticalement vers le bas Lorsqu'elle atteint le rouleau de guidage 15, elle change à nouveau sa direction de déplacement et retrouve une direction de défilement horizontale, dans la sens de la flèche F' Elle 35 avance, dans cette direction, sur un ruban d'acier 16; la face qui, dans la première zone de coulée, n'était pas en contact avec le ruban d'acier, se trouve maintenant en contact direct avec lui Le ruban d'acier 16 est analogue au ruban 6 Il défile grâce aux deux rouleaux de guidage 17 et 18 dont un au soins est entrainé, à la même vitesse que le ruban 6, et, dans sa partie supérieure, dans un sens opposé indiqué par la flèche F' De la même façon que précédemment, le ruban glisse, dans sa partie supérieure, sur une base plane 19 qui sert d'appui à la couche 4 ', et assure ainsi que le ruban d'acier conserve sa planéité dans toute la zone ou il sert de support à la couche, ou aux coulches. A l'entrée de cette deuxième zone de coulée, au-dessus du ruban d'acier 16, se trouve une seconde tête de coulée 22, du même type que la première, dans laquelle est amenée une masse se prêtant à la 10 coulée par le conduit 23 Grâce à cette t 6 te de coulée, on dépose une deuxième couche 24 d'épaisseur homogène sur la couche 4 '. Au-dessus du ruban d'acier, et à la suite de la tête de coulée, dans le sers du déplacement du ruban, se trouve un bâti 26 cocprenant des éléments chauffants 27 Ils permettent le maintien d'une 15 température régulée, afin d'accélérer le séchage de la couche 24 fraichement déposée Les tubulures 28 permettent d'aspirer les éventuelles vapeurs de solvant A la fin de la zone de transport du ruban d'acier 16, la couche 24 est parfaitement séchée et solidifiée, de sorte que la feuille 30, composée des deux couches 24 et 4 ' déposées selon le pro20 cessus indiqué, peut être à ce niveau détachée du ruban; on peut par exemple la transporter verticalement vers le haut, après avoir changé sa direction au niveau ou le ruban d'acier atteint la poulie de guidage 17, puis l'enrouler sur le rouleau 34 après l'avoir dégagée du support de coulée grâce aux rouleaux 32 et 33. 25 EXMDLIE 1 A l'aide du dispositif décrit en relation avec la figure 1, on fabrique une feuille à deux coudhes à savoir une couche de polyurethane thermodurcissable et une couche de polyuréthane thermoplastique ayant des propriétés d'adhésion. On prépare une composition se prêtant a la coulée pour la fabrication de la couche de polyuréthane thermodurcissable de la façon suivante On mélange de façon hamogène, en évitant la formation de bulles d'air par dégazage sous vide: 1000 g d'un polyéther prépare par corndensation d'oxyde de propylène avec un triol, avec un poids moléculaire d'environ 450 et uie teneur en radicaux OH libres de 10,5 à 12 %; 23 g de 2,6-di-tbnutyl-p-crésol, -0,5 g de dilaurate de dibutyl&tain, et 1000 g d'un biuret de 1,6-hexaméthylènediisocyanate ayant une teneur en radicaux NCO libres de 21 à 25 %. On prépare une composition se prêtant à la coulée pour la formation de la couche adhésive de la façon suivante: On réalise dans une cuve de réaction, par chauffage, la polyaddition: de 1000 g d'un polyester linéaire issu de 100 parties d'acide adipique et de 56 parties d'hexanediol-1,6, de 30 parties de 2,2-dimxthylpropanediol-1,3, et de 7 parties de 10 propanediol-l,2, ayant un poids moléculaire de 1850 et une teneur en radicaux OH libres de 1,5 à 1,6 % et, de 128 g de 4,4 'méthylenebis (cyclohexylisocyanate) ayant une teneur en radicaux NO O libres de 31,5 %. On granule la masse fondue refroidie et on la dissout dans du 15 dimnéthylformamide pour obtenir une solution à 10 %. A partir de ces compositions se prêtant à la coulée, on fabrique une feuille composée de deux couches à l'aide du dispositif de coulée de la façon suivante: Le nélange réactionnel est coulé sur la bande sans fin 6 re20 vêtu d'un agent de séparation tel que décrit dans la publication de brevet français 2 383 000 à l'aide de la tête de coulée 2 pour former une couche 4 qui, sous l'action des éléments chauffants 13, durcit par polymérisation pour donner la couche 4 ' En bout de la barde 6, après passage autour du rouleau 8, la couche 4 ' est détachée du support, et 25 placée sur le ruban 16 après passage autour du rouleau 15 La solution de polyuréthane thermoplastique est coulée sur la couche 4 à l'aide de la tête de coulée 22 Sous l'action des éléments chauffants 27, le solvant est évaporé, les vapeurs étant aspirées dans les tubalures 22, et la couche coulée 24 durcit La feuille à deux couches est extraite du 30 ruban 16 et après passage autour des rouleaux 31, 32, 33 est enroulée sur le rouleau 34. EXEMPLE 2 On fabrique, à l'aide du dispositif décrit en relation avec la figure 1, une feuille transparente en matière plastique à double 35 couche, à savoir une couche adhésive ayant des propriétés d'absorbeur d'énergie et une couche de revêtement transparente en matière plastique résistant à la rayure et à l'abrasion désignée par couche autocicatrisable ou couche de protection interne, car orientée vers l'intérieur de l'habitacle dans le-cas d'un pare-brise. Sur le support de coulée 6, on coule un mélange homogène dans les proportions suivantes de: 1000 g d'un polyéther d'un poids moléculaire d'environ 450 obtenu par condensation d'oxyde de 1,2-propylène avec du 5 2,2-bis (hydroxyméthyl-l-butanol) et ayant une teneur en radicaux hydroxyle libre d'environ 10,5 à 12 % contenant 1 % en poids d'un stabilisant, 0,05 % en poids d'un catalyseur à savoir du dilaurate de dibutylétain, 0,1 % en poids d'un agent nappant. 1020 g d'un biuret de 1,6-hexanediisocyanate ayant une teneur en radicaux isocyanates libres d'environ 23,2 %. On forme une couche uniforme qui après polymérisation sous l'effet de la chaleur, par exemple environ 15 minutes à 120 C, présente une épaisseur d'environ 0,19 mm et des pro priétés d'autocicatrisation. 15 Après extraction de la couche du ruban 6 on la place sur le ruban 16 pour la coulée de la dénammée couche. Pour fabriquer la couche ayant des propriétés d'absorbeur d'énergie, on prépare au préalable le composant polyol en mélangeant un polytétraméthylèneglycol de masse moléculaire 1000 (par exemple le produit cor20 mercialisé sous l'appellation Polymeg 1000 par la société QUAKER OATS), avec du butanediol-l,4, les proportions des deux constituants étant telles que le polytktram'thylèneglycol apporte 0,37 équivalent en groupes hydroxyles alors que le butanediol-l,4 en apporte 0,63. Au ccoposant polyol on incorpore un stabilisant à raison de 25 0,5 % en poids de la masse totale du composant polyol et du composant isocyanate, un agent nappant à raison de 0,05 % en poids calculé de la même façon et un catalyseur à savoir du dilaurate de dibutylétain à raison de 0,02 % en poids calculé de la mème façon que précédemment. Le camposant isocyanate utilisé est du 3-isocyanatcmnthyl30 3,5,5 trimnéthylcyclohexylisocyanate (IPDI) présentant des fonctions urées obtenues par hydrolyse partielle de 1 'IPDI et ayant une teneur en groupements NCO d'environ 31,5 % en poids. Les composants sont pris en quantités telles que le rapport NCO/OH est de 1. Après dégazage sous vide des composants, le mélange port A à environ 40 'C est coulé sur la couche de polyur&thane autocicatrisable formée pr&écdemment et qui a été placée sur le ruban 16 On fonte ainsi une couche d'environ 0,53 mn d' piseur qui est soumise à un cycle de polymnrisation consistant en 25 minutes de chauffage a 120 C environ. La feuille à deux couches est alors retirée du support 16 et elle peut être manipulée aisément, stockée ou utilisée juste après pour la fabrication d'un vitrage feuilleté. EXEMPLE 3 Pour la fabrication de la feuille à deux couches de l'exemple 2, on peut également envisager de former en premier lieu la couche ayant des propriétés d'absorbeur d'énergie, et ensuite, après son extraction du support de coulée et son retournement, de former la couche ayant des propriétés d'adhésion. 1 t REVENDICATIC Xq S 1 Procédé de fabrication de films, feuilles ou rubans transparents de haute qualité optique en matière plastique à au moins deux couches, caractérisé en ce qu'on coule sur un support de coulée, en de5 placement relatif par rapport à la coulée, une solution, un matériau fondu ou un melange réactionnel afin de former au toins une prremière couche qui, après durcissement par polymérisation ou évaporation de solvant par exetple, est détachée du support de coulée, retournée, puis on coule, sur la face de cette premiere couche qui initialement se 10 trouvait au contact du support de oeulée, une solution, un matériau fondu ou un m Ilange réactionnel afin de former une deuxième coudhe presentant des propriétés optiques équivalentes à celles de la preière couche. 2 Proc'd& selon la revendication 1, caractérise en ce que la 15 première couche est plac&e après retournement pour recevoir la coule suivante sur un support du même type que celui sur lequel elle a é 6 é form'e au préalable. 3 Proc&é selon une des revendications 1 ou 2, caract&risé en ce que la première couche formne et celle d'posée après durcissement 20 et retournement de la premire sont obtenues à partir d'une même c Cp Osition se prêtant à la coulée. 4 Proc'dé selon la revendication 3, caract&risé en ce que ladite comiosition ccoprend les constituants nécessaires à l'obtention d'un polyuréthane aliphatique thermodurcissable. 5 Procédé selon une des revendications 1 ou 2, caractérise en ce que la première couche forumée et celle déposée après consolidation et retournement de la première sont obtenues à partir de ccuoositions différentes. 6 Proc&de selon la revendication 5, caractérise en ce que 30 l'une des couches est obtenue à partir d'un mélange réactionnel corprenant les constituants nécessaires à l'obtention d'un polyuréthane aliphatique thermodurcissable et l'autre couche à partir d'une solution, d'une caposition fondue ou d'un mélange reactionnel d'un polyuréthane thermoplastique, essentiellem'en% linéaire. 7 Proc&d 5 selon la revendication 5, caractérisé en ce que l'une des couches est une couche de polyur&thane aliphat que thermodurciss> 3 e et l'autre est une couche d'un polyurethane leremert retic Je, obhnu peat cculee reactive d'-r% melange de comosants pol%Jcls et iscy-arates exclusivement difcnctionnels ou presentant Cne faible quantité de l'un ou l'autre de ces composants sous forme trifonctionnelle. 8 Dispositif pour la mise en oeuvre du procdé selon l'une des revendications 1 à 7, caractérisé en ce qu'il comprend un support de coulée pour la formation de la première couche, des moyens d'extraction et de retournement de la couche fabriquée, un support pour la couche retournée, des mooyens pour l'apport de la matière a couler disposés au dessus du support de coulée et du support de la couche retournée, au moins dans leur zone amont, des mooyens pour le durcissement 10 des couches par polymérisation et/ou pour 1 ' évaporation de solvant. 9 Dispositif selon la revendication 8, caractérisé en ce que le support de coulée est une bande transporteuse sans fin horizontale. Dispositif selon la revendication 9, caractérisé en ce que la bande transporteuse est une bande métallique, en particulier un ru15 ban d'acier. 11 Dispositif selon la revendication 8, caractérisé en ce que le support de coulée est un tambour de grand diamètre. 12 Dispositif selon une des revendications 8 à 11, caractérisé en ce que le support pour la couche retourn'e est du même type que 20 le support de coulée. 13 Dispositif selon la revendication 12, caractérisé en ce qu'il comprend un support de coulée formé d'une bande transporteuse sans fin en acier 6 et un support pour la couche retournée formée également d'une bande transporteuse sans fin en acier 16, les deux bandes 25 étant placées l'une au dessus de l'autre, un système d'entraînement 15 permettant d'extraire et de retourner la première couche fornme, des têtes de coulée à racle 22 et 2 pour l'apport de la matière à couler et des éléments de chauffage 13 et 27 permettant le durcissement des couches fornmées. 14 Dispositif selon l'une des revendications 7 à 12, caractérisé en ce que le support de coulée est recouvert d'un agent de separation. Dispositif selon l'une des revendications 8 à 14, caractérisé en ce que les moyens pour l'apport de la matière à couler sont 35 des têtes de coulée à racle.